Procédé de traitement de déchets de bois de classe B, le procédé comportant les étapes successives de : a) fourniture d’une charge comportant des particules de déchets de bois de classe B, b) percussion de la charge avec au moins un corps percutant pour décaper les particules, et c) criblage de la charge percutée. Procédé selon la revendication 1, comportant postérieurement à l’étape c) une étape d) de torréfaction d’au moins une partie de la charge percutée et criblée à une température comprise entre 200 °C et 300 °C, et de préférence inférieure ou égale à 250 °C. Procédé selon l’une quelconque des revendications 1 et 2, le criblage étant mis en œuvre pour obtenir au moins trois fractions particulaires présentant des gammes de taille de particules différentes les unes des autres. Procédé selon l’une quelconque des revendications précédentes, le criblage étant mis en œuvre pour obtenir une fraction particulaire grossière formée de particules refusées par un tamis à maille grossière dont la maille présente une taille comprise entre 10 mm et 45 mm, par exemple égale à 16 mm. Procédé selon l’une quelconque des revendications précédentes, le criblage étant opéré pour obtenir une fraction particulaire fine formées de particules passant à travers un tamis à maille fine dont la maille présente une taille comprise entre 1 mm et 10 mm, par exemple égale à 3,15 mm. Procédé selon la revendication précédente, le criblage étant opéré pour obtenir une fraction particulaire ultra-fine formée des particules de la fraction particulaire fine qui passent à travers un tamis à maille ultra-fine dont la maille présente une taille inférieure à 1 mm, de préférence inférieure ou égale à 0,9 mm, en particulier égale à 0,9 mm. Procédé selon l’une quelconque des revendications 4 à 6, le criblage étant opéré pour obtenir une fraction particulaire intermédiaire, passant à travers le tamis à maille grossière et refusée par le tamis à maille fine. Procédé selon l’une quelconque des revendications précédentes, selon lequel à l’étape a), les particules de déchet de bois de classe B sont des plaquettes, de préférence de type P45. Procédé selon l’une quelconque des revendications précédentes, selon lequel à l’étape b), la percussion est opérée dans un tambour vibrant, de préférence pendant une durée comprise entre 30 et 60 min. Procédé selon l’une quelconque des revendications précédentes, l’objet percutant étant un cylpebs, de préférence présentant une hauteur comprise entre 1 cm et 10 cm et un diamètre compris entre 1 cm et 10 cm. Procédé selon l’une quelconque des revendications 2 à 10, la torréfaction étant opérée dans un four de torréfaction à soles multiples. Procédé selon l’une quelconque des revendications 2 à 10 prise en dépendance avec la revendication 4 et/ou la revendication 7, la partie de la charge torréfiée à l’étape d) étant la fraction particulaire grossière et/ou la fraction particulaire intermédiaire. Procédé selon l’une quelconque des revendications 5 à 11, le procédé comportant une étape postérieure à l’étape c) consistant à calciner la fraction particulaire fine, de préférence la fraction particulaire ultra-fine, à une température supérieure à 150 °C, par exemple égale à 600 °C, et pendant au moins 0,5 heures, par exemple 4 heures. Procédé selon la revendication précédente, comportant la production d’au moins un catalyseur métallique à partir de la fraction particulaire calcinée à l’étape c). Procédé selon l’une quelconque des revendications 5 à 11, comportant la production de syngas par gazéification de la fraction particulaire fine, de préférence de la fraction particulaire ultra-fine.